(57)【特許請求の範囲】
【請求項１】
液晶パネルの液晶の配向を促進する高分子の配向膜の製造方法であって、化学式１および化学式２で表される側鎖構造を含み、化学式３ないし化学式４で表される構成をとる感光性の側鎖型高分子膜に、水平面から傾けた向きから直線偏光性の紫外線を照射して任意のプレチルト角をもった配向特性の配向膜を得ることを特徴とする配向膜の製造方法。
【化１】
0003945789.tif 000006
【化２】
0003945789.tif 000007
【化３】
0003945789.tif 000008
【化４】
0003945789.tif 000009
但し、化学式１〜化学式４において、ｎ、ｍ、ｋ＝１〜１２、ａ：ｂ＝１００：０〜１：９９（但しｂ≠０）、
Ｒ1 〜Ｒ6 ＝−Ｈ、−ＣＮ、−Ｃ＝Ｃ−、−Ｃ＝Ｃ（ＣＮ）2 、−Ｃ＝ＣＨ−ＣＮ、ハロゲン基、アルキルオキシ基、Ｘ、Ｙ＝ｎｏｎｅ、−ＣＯＯ、−ＯＣＯ−、−Ｎ＝Ｎ−、−Ｃ＝Ｃ−、−Ｃ6 Ｈ4 −、Ｚ＝−Ｈ、−ＣＨ3、−Ｃ2 Ｈ5 、−Ｃ3 Ｈ7 、ハロゲン基、Ｗ＝ｎｏｎｅ、−ＣＯＯ、−ＯＣＯ−、−（Ｏ−ＣＨ2）−である。
【請求項２】
請求項１の配向膜の製造方法において、直線偏光性の紫外線を照射する際の前記感光性の側鎖型高分子膜の温度が、この側鎖型高分子の等方相への転移温度との差１０℃以内の範囲にあることを特徴とする配向膜の製造方法。
【請求項３】
請求項１の配向膜の製造方法において、前記感光性の側鎖型高分子膜を加熱、および／または冷却する工程を含むことを特徴とする配向膜の製造方法。
【請求項４】
請求項１から請求項３の配向膜の製造方法によって得られることを特徴とする配向膜。
【請求項５】
請求項４の配向膜を備えたことを特徴とする液晶表示装置。
【発明の詳細な説明】
【０００１】
【発明の属する技術分野】
本発明は、感光性の側鎖型高分子膜に、直線偏光性の紫外線を照射する配向膜の製造方法に関する。この配向膜は液晶パネルに封入した液晶の配向を促進し、液晶表示装置の（製造方法の）改良に役立つものである。
【０００２】
【従来の技術】
液晶表示装置は、ブラウン管式の表示装置と比較して、「平板状であるため狭い空間でも設置できる」、「軽量で持ち運び易い」、「デジタル映像であるため高速の映像通信に馴染む」、「低電圧で駆動するため消費電力が少ない」などの利点を持っており、有力な映像情報発生手段として急成長の途上にある。現在普及している液晶表示装置の多くは、ねじれネマッチク液晶を利用している。
【０００３】
図２の模式断面図によって、液晶表示装置の一般的構造を説明する。液晶表示装置（１２０）は、２枚のパネル（１２１、１２１）に液晶（１２２）を挟み封入してなる。パネル（１２１、１２１）の構成は、偏光板（１２３、１２３）、ガラス基板（１２４、１２４）、透明電極（１２５、１２５）、配向膜（１２６、１２６）を積層してなる。
一方の偏光板（１２３）の外側にある不図示の光源からの光線は、液晶表示装置を透過し、他方の偏光板（１２３）側へ透過する。液晶表示装置は、液晶分子（１２２）の配列状態を透明電極（１２５、１２５）からの加電圧によって変化させ、その結果液晶に生じた光学的性質の変化を偏光板（１２３、１２３）で顕在化させることにある。無電圧状態では液晶分子は、厚さ方向に順次角度を変えながらねじれ配列している。配向膜は（１２６、１２６）液晶の界面（配向膜と接する面）での配向方向を制御する作用をなし、液晶表示装置の構成上必要不可欠である。
【０００４】
図３に従来の最も一般的な配向膜の製造方法の一例（ラビング法）を示す。基板（１３１）にポリイミト などの高分子化合物（１３２）を塗布し、表面をナイロンやポリエステル繊維を植毛した布（１３４）を巻きつけたドラム（１３３）で擦り、表面に極微細な溝を形成した配向膜とする製造方法である。この配向膜は溝の方向にそって液晶の配向方向を制御する作用がある。ラビング法では、微細な埃や静電気による放電が生じやすく、液晶パネルの製造工程において問題となっている。
ラビング法以外では、酸化珪素を基板に対して斜めから蒸着して得られる斜方蒸着法が採用されてきた。この配向膜は蒸着した酸化珪素の傾斜方向にそって液晶の配向方向を制御する作用がある。この方法では基板上での蒸着角や蒸着膜厚の均一性を保つことが難しいことやプロセスが大掛かりになってしまうなどの問題点があった。
また、これらの配向膜の製造方法では、全面において配向方向は一定一方向のみに限られており、配向方向や程度を任意に異ならせた領域を形成することはできなかった。このように配向方向が限定された配向膜を液晶表示装置に用いると、液晶を見る方向によって位相差が大きくなり（結果として視野角依存性の大きなものとなり）可視角が狭くなる。
【０００５】
【発明が解決しようとする課題】
近年、上記のような従来法の問題点を解決する配向膜の製法として光照射を利用して（高分子）液晶を配向させる液晶光配向技術が注目されてきている。この技術には大きく分けて光２量体反応を用いる方法、アゾ系ポリマーの光異性化を用いる方法、アルキル側鎖付ポリイミドの液晶垂直配向膜に直線偏光紫外線をする方法がある。従来の液晶光配向技術には以下の課題がある。
光２量体反応ないしアゾ系ポリマーの光異性化を用いる方法では、照射直線偏光紫外線の電界方向と配向膜の分子配向方向が直交してしまい、液晶パネルにおいて液晶配向の欠陥を防ぐのに必要なプレチルト角の発現が困難である。アルキル側鎖付ポリイミドを用いる方法では、プレチルト角の発現は可能なものの、この方法では紫外線によりアルキル側鎖を切断するため、微小な塵が発生し液晶パネルの製造において問題である。
本発明では、液晶光配向技術の上記課題を解決した配向膜の製造方法を提供する。
【０００６】
【課題を解決するための手段】
課題を解決する本発明の手段は、液晶パネルの液晶の配向を促進する高分子の配向膜の製造方法であって、感光性の側鎖型高分子膜に直線偏光性の紫外線を照射して任意の配向特性をもった配向膜を得ることを特徴とする配向膜の製造方法、感光性の側鎖型高分子の構造として、側鎖には少なくとも化学式１、および／または化学式２で表される構造を含み、化学式３ないし化学式４で表される構成をとることを特徴とする配向膜の製造方法、感光性の側鎖型高分子が、主鎖に、炭化水素、アクリレート、メタクリレート、シロキサンから選択される構造を含む単独重合体または共重合体であることを特徴とする配向膜の製造方法、直線偏光性の紫外線を照射する際の感光性の側鎖型高分子膜の温度が、この側鎖型高分子の等方相への転移温度との差１０℃以内の範囲にあることを特徴とする配向膜の製造方法、感光性の側鎖型高分子膜ないしはその支持体を加熱、および／または冷却する工程を含むことを特徴とする配向膜の製造方法、およびこの配向膜の製造方法によって得られることを特徴とする配向膜とこの配向膜を備えたことを特徴とする液晶表示装置にある。
【０００７】
【作用】
本発明の製造方法（による配向膜は）、以下のような特異の作用をもっている。
直線偏光性の紫外線の照射時間によって、また共重合組成によって（側鎖の）配向方向を変える制御が自由にできること。その結果、配向膜の任意の部位を任意の配向特性に配向させた配向膜を得ることができ、このような配向膜を液晶表示装置に組み合わせることで、液晶のプレチルト角をはじめ、所要の特性を改善することができる。
本発明の配向膜は、高分子を基板に塗布（スピンコート）して製膜し、特定の方向から直線偏光（紫外線）を照射することによって、高分子の側鎖を照射した直線偏光紫外線の電界振動方向に対し平行方向かつ照射光進行方向に対して垂直方向に配列させることができる。この照射を基板面に対して斜め方向からおこなうことによって、高分子の側鎖を傾斜させて配列させることができる。この傾斜は、光の照射方向を変えることによって任意の方向に設定できる。また、光反応により生成する２量体を直線偏光紫外線の電界振動方向の垂直方向にも配向させることができる。このように配向させた高分子膜に液晶分子が接触すると、配向膜側の高分子側鎖ないし桂皮酸基の２量体との相互作用によって、液晶を配向させることができる。また側鎖を傾けて配向させることにより液晶側のチルト角の制御も可能である。図６は、これを模式的に示しており、上方の液晶パネル（６１）と下方の配向膜（６２）の接する界面（６３）において、配向膜の側鎖（６４）が配向、傾斜していると、界面近傍の液晶パネル内の液晶分子（６５）はこの作用を受けチルト角αをもって界面に傾斜、配向する。
【０００８】
マスク露光により、同一の配向膜内に照射光の電界振動方向、照射方向、照射時間の異なる複数の領域を設けると、界面近傍の液晶パネル内の液晶分子にも対応した配向方向の異なる複数の領域を設定できる。たとえば図７は配向膜（７０）と基板（７５）の一部領域を拡大表示しているが、４つの隣合う領域（７０ａ、７０ｂ、７０ｃ、７０ｄ）に、それぞれ電界振動方向が９０度づつ異なる直線偏光性の紫外線（７１ａ、７１ｂ、７１ｃ、７１ｄ）を照射することによって、各領域にある不図示の側鎖がそれぞれ異なる方向に配向した結果、これに接する液晶パネル内の液晶分子（７２ａ、７２ｂ、７２ｃ、７２ｄ）はそれぞれ異なる配向状態を呈している。また、図８は図７と同様の配向膜（８０）と基板（８５）の一部領域の拡大表示であり、２つの隣り合う領域（８０ａ、８０ｂ）に対して照射角度の異なる直線偏光性の紫外線（８１ａ、８１ｂ）を照射することによって、両領域にある側鎖が異なる角度に配向した結果、これに接する液晶パネル内の液晶分子（８２ａ、８２ｂ）は異なるチルト角β、γをもって配向している状態を示す。液晶表示装置において、１画素内の隣接する任意の領域の側鎖を任意の配向方向、角度に配向させた液晶が得られると、液晶を見る方向による位相差ずれを解消でき、視野角の拡大などに役立つ。
【０００９】
【発明の実施の形態】
以下に、本発明の実施形態を説明する。
本発明の単独重合体または共重合体は、液晶性高分子のメソゲン成分として多用されているビフェニル、ターフェニル、フェニルベンゾエート、アゾベンゼンなどの置換基と、桂皮酸基（または、その誘導体基）などの感光性基を結合した構造を含む側鎖を有すると共に、感光性基の結合していないメソゲン成分を含む側鎖をある割合で含有した、炭化水素、アクリレート、メタクリレート、シロキサンなどの構造を主鎖に有する高分子である。
これらの高分子体を溶液状に基板上に塗布（スピンコート）し、乾燥させて高分子の塗布膜を形成する。この高分子塗布膜は、製膜時には無配向であり、化学式１示される感光性の側鎖部は特定方向を向いていない。この状態を図４を参照して説明すると、塗布膜（４０）中には長楕円で示される感光基を有し照射偏光紫外線の振動方向に対応した向きにある感光性の側鎖（４１）と感光性の乏しい側鎖（４２）が無配向に存在している。
この塗布膜に直線偏光の紫外線を照射すると、感光性の側鎖（４１）において照射直線偏光の電界振動方向に沿い配置されている桂皮酸基（または、その誘導体基）などの感光性基の２量化が最も鋭敏に起こる。この２量化反応は、反応式１に示すようにシクロプロパン結合を直線状に形成し、照射した直線偏光の電界方向と垂直方向に配列する。
【００１０】
【化５】
0003945789.tif 000002
反応式１中に記した長方形は、側鎖型高分子液晶において、高分子の主鎖と感光基をつなぐ分子鎖であり、液晶成分と屈曲成分を含む。
この２量化反応を進めるには、化学式１の桂皮酸基の部分が反応し得る波長の直線偏光の照射を要する。この波長は、化学式１で示された−Ｒ1 〜−Ｒ5 の種類によっても異なるが、一般に200 〜500nm であり、中でも250 〜400nm の有効性が高い場合が多い。
【００１１】
紫外線の照射後の比較的２量化反応が進行していない塗布膜の配向状態を図５によって説明する。塗布膜（５０）内には、２量化反応のなされた側鎖（５１）と、化学式２で示される感光性基を有していないか、化学式１で示される感光性基を有していても（直線偏光の電界方向に配列していないため）２量化を起こさなかった側鎖（５２）がある。２量化した側鎖は照射した直線偏光の電界方向と垂直に配向している。また２量化を起こさなかった側鎖（５２）も２量化した側鎖（５１）と同じ方向に配向する。
結果、高分子塗布膜全体において、照射した直線偏光の電界振動方向に側鎖が配列している。次に紫外線の照射後、２量化反応が十分に進行した状態になると、２量体の配向が側鎖の配向よりも優勢になる。図１０は、このような配向膜内の配向態様の紫外線照射時間に対する変化を示すものである。図において横軸に紫外線の照射時間をとり、縦軸に複屈折度を表す値ΔＮをとると、照射時間１００秒までは、ΔＮが単調に増大するが、照射時間が１００秒を越えたあたりから、ΔＮは減少し始める。これは側鎖の配向度の減少を意味するものではなく、高分子膜内において紫外線の照射によって形成された２量体の密度が高くなり、２量体の配向が優勢になるという配向の態様変化が起こったことによる。
【００１２】
この分子運動による配列は、高分子（塗布する基板）を加熱することにより分子が運動しやすくなり促進される。加熱温度は、感光反応した部分（すなわち配向の固定された部分）の軟化点より低く、感光反応しなかった側鎖および感光性基を有さない側鎖部分の軟化点より高いことが望ましい。たとえば側鎖（化学式１）においてｎ＝６、ｍ＝２、ｋ＝６、Ｒ1〜Ｒ5＝Ｈ、Ｒ6＝ＣＮ、Ｘ＝ｎｏｎｅ、Ｙ＝ｎｏｎｅ、主鎖（化学式３）においてＺ＝ＣＨ3 、Ｗ＝ＣＯＯ−、ａ：ｂ＝４５：５５の例では、７５〜７７℃が適当である。また、高分子塗布膜（塗布する基板）をＴi ±１０℃、好ましくはＴi ±５℃、さらに好ましくはＴi ±２℃（ここで、Tiは液晶相から等方相へ変化するときの相転移温度）の加温下で偏光紫外線照射することにより配向を促進することができる。このように偏光照射したのち加熱し未反応側鎖を配向させた膜または加熱下で偏光露光し配向させた膜を該高分子の軟化点温度以下まで冷却すると分子が凍結され、分子の配向が固定された配向膜が得られる。また、化学式２で示される感光性基を有さない側鎖は、光２量化反応の架橋点の密度を下げ、再配向時の分子運動の自由度を向上させ、自身の分子配向性により再配向を促進する。
【００１３】
高分子材料の原料化合物に関する合成方法を以下に示す。
（単量体１）４，４’−ビフェニルジオールと２−クロロエタノールを、アルカリ条件下で加熱することにより、４−ヒドロキシ−４’−ヒドロキシエトキシビフェニルを合成した。この生成物に、アルカリ条件下で１，６−ジブロモヘキサンを反応させ、４−（６−ブロモヘキシルオキシ）−４’−ヒドロキシエトキシビフェニルを合成した。次いで、リチウムメタクリレートを反応させ、４−ヒドロキシエトキシ−４’−（６’−ビフェニルオキシヘキシル）メタクリレートを合成した。最後に、塩基性の条件下において、塩化シンナモイルを加え、化学式５に示されるメタクリル酸エステルを合成した。
【化６】
0003945789.tif 000003
【００１４】
（単量体２）４−ヒドロキシ−４’−シアノビフェニルをアルカリ条件下で１，６−ジブロモヘキサンと反応させ、４−（６−ブロモヘキシルオキシ）−４’−シアノビフェニルを合成した。次いで、リチウムメタクリレートを反応させ、４−シアノ−４’−（６’−ビフェニルオキシヘキシル）メタクリレートを合成した。化学式６に示されるメタクリル酸エステルを合成した。
【化７】
0003945789.tif 000004
【００１５】
（単量体３）４，４’−ビフェニルジオールと２−クロロヘキサノールを、アルカリ条件下で加熱することにより、４−ヒドロキシ−４’−ヒドロキシエトキシビフェニルを合成した。この生成物に、アルカリ条件下で１，６−ジブロモヘキサンを反応させ、４−（６−ブロモヘキシルオキシ）−４’−ヒドロキシエトキシビフェニルを合成した。次いで、リチウムメタクリレートを反応させ、４−ヒドロキシエトキシ−４’−（６’−ビフェニルオキシヘキシル）メタクリレートを合成した。最後に、塩基性の条件下において、４−メトキシ塩化シンナモイルを加え、化学式７に示されるメタクリル酸エステルを合成した。
【化８】
0003945789.tif 000005
【００１６】
（重合体１）単量体１をテトラヒドロフラン中に溶解し、反応開始剤としてAIBN（アゾビスイソブチロニトリル）を添加して重合することにより重合体１を得た。この重合体１は、４７−７５℃の温度領域において、液晶性を呈した。
【００１７】
（重合体２）単量体１と単量体２を様々な割合でテトラヒドロフラン中に溶解し、反応開始剤としてAIBN（アゾビスイソブチロニトリル）を添加して重合することにより重合体２を得た（ａ：ｂ＝５５：４５）。この重合体２は、４４−９５℃の温度領域において、液晶性を呈した。
【００１８】
（重合体３）単量体１と単量体２を様々な割合でテトラヒドロフラン中に溶解し、反応開始剤としてAIBN（アゾビスイソブチロニトリル）を添加して重合することにより重合体３を得た（ａ：ｂ＝３０：７０）。この重合体３は、４５−１０１℃の温度領域において、液晶性を呈した。
【００１９】
（重合体４）単量体３をテトラヒドロフラン中に溶解し、反応開始剤としてAIBN（アゾビスイソブチロニトリル）を添加して重合することにより重合体４を得た。この重合体４も液晶性を呈した。
【００２０】
【実施例】
本発明の高分子材料は、熱分析による相転移温度の発現、偏光顕微鏡観察による液晶温度領域での、複屈折性の光学模様の発現から、液晶性の材料であることを確認した。
化学式１〜化学式３において、ａ：ｂ＝５５：４５、ｎ＝６、ｍ＝２、ｋ＝６、Ｘ，Ｙ＝none、Ｗ＝−ＣＯＯ−、Ｒ1 〜Ｒ5 ＝Ｈ、Ｒ6 ＝−ＣＮである、本発明の高分子材料の熱分析曲線は、昇温過程で４４℃に吸熱ピーク、９５℃にも吸熱ピークが認められ、偏光顕微鏡観察で、該温度領域で複屈折性の光学模様を発現する液晶性の材料であった。該高分子材料の直線偏光紫外線照射による側鎖の配向を、基板に塗布し製膜した高分子塗布膜に偏光紫外線照射し、高分子塗布膜の照射光の電界振動方向と平行方向、垂直方向の偏光赤外スペクトルを比較することにより検証した。図９には、偏光照射３０秒後の照射光の電界振動方向と平行方向と垂直方向の偏光赤外の差スペクトルΔＡを示した。偏光照射により平行方向の−ＣＮ、Ｏ−Ｐｈ、Ｐｈの吸収が大きくなっており、照射光の電界振動方向に側鎖が配向したことを確認した。このとき、高分子塗布膜の複屈折は最大となり、更に露光すると図１０に示すように複屈折が低下してくる。この複屈折の低下は、シンナモイル基が２量体を形成し直線偏光の電界振動方向と垂直に配向したことを示唆している。
図１には本発明の配向膜の製造方法（装置）を示す。電源（２）によって励起された紫外線ランプ（１）で発生した無秩序光（６）は、光学素子（３）（例えばグランテーラープリズム）をもって直線偏光紫外線（７）に変換され、基板（５）上に塗布（コート）された樹脂膜（４）を照射する。
【００２１】
（実施例１）重合体１をクロロホルムに溶解し、光学的に等方性の基板に、約１００ nm の厚さでスピンコートした。こうして調製した樹脂膜に、グランテーラープリズムを用いて直線偏光に変換した紫外線を、室温で３０秒間照射した。次いでマスクパターンを用い、マスクされた領域以外のみ電界方向の等しい直線偏光を更に２０分間照射した。該基板を１５０℃まで加熱し、１００℃まで冷却して１０分間保持後、室温まで冷却した。この基板と通常の配向膜の基板を用い、メルクジャパン（株）製の液晶E7を挟持した液晶セルを組み立てた。該液晶セルを直交ニコル、平行ニコル下で観察したところ、マスクパターンと合致した模様の明暗反転が観察された。
【００２２】
（実施例２）重合体２をクロロホルムに溶解し、光学的に等方性の基板に、約１００ nm の厚さでスピンコートした。こうして調製した樹脂膜に、グランテーラープリズムを用いて直線偏光に変換した紫外線を、室温で３０秒間照射した。次いでマスクパターンを用い、マスクされた領域以外のみ電界方向の等しい直線偏光を更に２０分間照射した。該基板を１５０℃まで加熱し、１００℃まで冷却して１０分間保持後、室温まで冷却した。この基板と通常の配向膜の基板を用い、メルクジャパン（株）製の液晶E7を挟持した液晶セルを組み立てた。該液晶セルを直交ニコル、平行ニコル下で観察したところ、マスクパターンと合致した模様の明暗反転が観察された。
【００２３】
（実施例３）重合体４をクロロホルムに溶解し、光学的に等方性の基板に、約１００ nm の厚さでスピンコートした。こうして調製した樹脂膜に、グランテーラープリズムを用いて直線偏光に変換した紫外線を、室温で３０秒間照射した。次いでマスクパターンを用い、マスクされた領域以外のみ電界方向の等しい直線偏光を更に２０分間照射した。該基板を１５０℃まで加熱し、１００℃まで冷却して１０分間保持後、室温まで冷却した。この基板と通常の配向膜の基板を用い、メルクジャパン（株）製の液晶E7を挟持した液晶セルを組み立てた。該液晶セルを直交ニコル、平行ニコル下で観察したところ、マスクパターンと合致した模様の明暗反転が観察された。
【００２４】
（実施例４）重合体１をクロロホルムに溶解し、光学的に等方性の基板に、約１００ nm の厚さでスピンコートした。こうして調整した樹脂膜を７２℃に加温して、グランテーラープリズムを用いて直線偏光に変換した紫外線を、３０秒間照射した。次いでマスクパターンを用い、マスクされた領域以外のみ電界方向の等しい直線偏光を更に１０分間照射した。該基板を１５０℃まで加熱し、１００℃まで冷却して１０分間保持後、室温まで冷却した。この基板と通常の配向膜の基板をもちい、メルクジャパン（株）製の液晶E7をを挟持した液晶セルを組み立てた。該液晶セルを直交ニコル、平行ニコル下でで観察したところマスクパターンと合致した模様の明暗反転が観察された。
【００２５】
これら実施例１から実施例４において、マスクパターンに一致した明暗反転が観察されたことから、それぞれの領域の液晶の配向方向が相互に異なる領域が１枚の配向膜（液晶）に同時に形成されたことを立証するものである。
【００２６】
（実施例５）重合体１をクロロホルムに溶解し、ITO （インジウム錫酸化物）で覆った基板上に約１００ nm の厚さでスピンコートした。該基板を水平面に対して３０度傾くように配置し、グランテーラープリズムを用いて直線偏光に変換した紫外線を、水平面に対し垂直方向から７２℃で３０秒間照射し室温まで冷却した。この基板を用い、メルクジャパン（株）製の液晶ZLI ２０６１をコートし、クリスタルローテーション法でプレチルト角を測定をした。該基板を用いたときの液晶のプレチルト角は３．６°であった。このような基板を２枚作製して液晶ZLI ２０６１を挟持することにより、厚さ１２μｍのTN型液晶セルを組み立てた。このTN型液晶セルの駆動電圧は２V であった。液晶セル全面にわたり配向欠陥の無いことが確認された。
【００２７】
（実施例６）重合体２をクロロホルムに溶解し、ITO （インジウム錫酸化物）で覆った基板上に約１００ nm の厚さでスピンコートした。該基板を水平面に対して３０度傾くように配置し、グランテーラープリズムを用いて直線偏光に変換した紫外線を、水平面に対し垂直方向から、雰囲気温度８９℃で５分間照射後、室温まで冷却した。この基板を用い、メルクジャパン（株）製の液晶ZLI ２０６１をコートし、クリスタルローテーション法でプレチルト角を測定した。該基板を用いたときの液晶のプレチルト角は４．２°であった。
【００２８】
（実施例７）重合体３をクロロホルムに溶解し、ITO （インジウム錫酸化物）で覆った基板上に約１００ nm の厚さでスピンコートした。該基板を水平面に対して３０度傾くように配置し、グランテーラープリズムを用いて直線偏光に変換した紫外線を、水平面に対し垂直方向から、雰囲気温度８９℃で５分間照射後、室温まで冷却した。この基板を用い、メルクジャパン（株）製の液晶ZLI ２０６１をコートし、クリスタルローテーション法でプレチルト角を測定した。該基板を用いたときの液晶のプレチルト角は１．７°であった。
【００２９】
【発明の効果】
以上に記述したように、本発明によれば、光反応によって配向膜が得られると共に、この膜を液晶ディスプレイ用の配向膜に応用できる。該配向膜では、ラビングなど、液晶分子の配向操作が不要な配向膜が調製されるので、液晶表示装置の組立工程で生じる欠陥が著しく低減される。
液晶表示装置における視野角の拡大においては、１画素を分割し液晶配向方向を変えたり、低チルト角と高チルト角の配向状態を発現させたり、チルト角を反転させる画素分割配向が有効な技術である。本発明の高分子材料では、照射光の電界振動方向、光照射量、照射方向を変えることにより液晶分子の配向方向、プレチルト角が異なる膜を同一基板上に作製することもでき、該画素分割配向も可能となる。更に、直線偏光の照射量により液晶分子の配向を９０°回転させることができ、１つのマスクパターンで２方向に配向方向を制御できるので、マスクパターンを２つ必要とぜず位置合せも不要とすることができる。
光架橋で耐熱性がすぐれる配向膜になる。
【００３０】
【図面の簡単な説明】
図１は、本発明の配向膜の製造方法を示す概念図である。図２は、液晶表示装置の構成図。図３は、従来の配向膜の製造方法を示す例図。図４は、偏光照射により感光した側鎖の模式図。図５は、偏光照射後の分子運動により配列した側鎖の模式図。図６は、本発明の高分子材料による液晶の配向状態の模式図。図７、８は、本発明の配向膜による画素分割した液晶配向の模式図である。
図９は、偏光照射後の照射光の電界振動方向と平行方向と垂直方向の赤外の差スペクトルΔＡを測定したグラフ。図１０は、偏光照射時間による複屈折率の変化を示すグラフである。
【符号の説明】
１・・・紫外線ランプ
２・・・電源
３・・・光学素子（グランテーラープリズム）
４・・・樹脂膜
５・・・基板
６・・・無秩序光
７・・・直線偏光紫外線
１２０・・・液晶表示装置
１２２・・・液晶
１２３・・・偏光板
１２４・・・ガラス基板
１２５・・・透明電極
１２６・・・配向膜
【図１】
0003945789.tif 000010
【図２】
0003945789.tif 000011
【図３】
0003945789.tif 000012
【図４】
0003945789.tif 000013
【図５】
0003945789.tif 000014
【図６】
0003945789.tif 000015
【図７】
0003945789.tif 000016
【図８】
0003945789.tif 000017
【図９】
0003945789.tif 000018
【図１０】
0003945789.tif 000019